(57)【要約】【課題】非金属系、非塩素系で柔軟性を有し、環境に優しい発泡樹脂シートからなる低コストな磁気シールド材を用いた磁気保護ケースを提供することにある。【解決手段】磁気記録媒体を２つ折りの見開き扉内に挟持して収容するケースであって、当該２つの見開き扉（１１、１２）のそれぞれが、厚さ１．０ｍｍ以上の発泡樹脂シートからなる磁気シールド材（１３、１４）を厚さ０．２ｍｍ以上のポリオレフィン系樹脂シート（１７）で包んで密封したものからなることを特徴とする。【選択図】図１
2004111782.tif 000002
【特許請求の範囲】
【請求項１】
磁気記録媒体を２つ折りの見開き扉内に挟持して収容するケースであって、当該２つの見開き扉のそれぞれが、厚さ１．０ｍｍ以上の発泡樹脂シートからなる磁気シールド材を厚さ０．２ｍｍ以上のポリオレフィン系樹脂シートで包んで密封したものからなることを特徴とする磁気保護ケース。
【発明の詳細な説明】
【０００１】
【発明の属する技術分野】
本発明は、各種外部磁場から磁気記録媒体の磁気情報を保護する為のケースに関するものである。
【０００２】
【従来の技術】
近年、携帯電話の普及に伴い、携帯電話のスピーカーに使われるマグネットの磁場により、通帳などの磁気情報が消去されてしまうトラブルが多くなってきている。この問題を解決する為に、磁気記録媒体の磁気情報を外部磁場から保護することを目的とした磁気保護ケースのニーズが高まっている。市場にある磁気情報媒体としては、プラスチック磁気カード、各種プリペイドカード、磁気通帳等があるが、これらに使用されている磁気記録材料の保磁力は、通常、プラスチック磁気カードの場合は５２ｋＡ／ｍあるいは２１９ｋＡ／ｍであり、プリペイドカードの場合は１３９ｋＡ／ｍあるいは２１９ｋＡ／ｍである。磁気通帳の場合は２４ｋＡ／ｍあるいは５３ｋＡ／ｍである。
【０００３】
特に、磁気保磁力が２４ｋＡ／ｍの記録材料を使用した磁気記録媒体の場合は外部磁場による磁気データの消失が頻繁に発生するなどの問題が生じている。これらの問題を改善する手段として、磁気記録媒体を磁気保護ケースに入れて磁気情報を保護する方法があり、従来は図５に示す如く、鉄、ニッケルあるいはこれらの合金の金属板からなる高透磁率のシールド基材（２３、２４）の両面に紙層（２５、２６）を積層した積層磁気シールド材をポリオレフィン系樹脂シート（２７）で包んで密封したものからなる磁気保護ケース（２）が用いられている。
【０００４】
【発明が解決しようとする課題】
しかしながら、上記の如き磁気保護ケース（２）の場合、その構成が複雑であり、コストも高く、また磁気シールド材に鉄、ニッケルあるいはこれらの合金の金属板を使用している為に廃棄時に環境上問題があった。
【０００５】
上記諸問題を解決する為に鋭意テストを重ねた結果、従来の鉄、ニッケルあるいはこれらの合金の金属板からなるシールド基材に紙層を積層した積層磁気シールド材の代わりに、樹脂シート単層からなる磁気シールド材を使用し、ケースの見開き扉のそれぞれの全体厚みをある数値以上にすれば、２４ｋＡ／ｍ程度以上の保磁力の記録情報に対して、磁気減衰により同等の磁気シールド効果を得られることを見出し、本発明に至ったものである。
【０００６】
本発明の課題は、非金属系、非塩素系で柔軟性を有し、環境に優しい発泡樹脂シートからなる低コストの磁気シールド材を用いた磁気保護ケースを提供することにある。
【０００７】
【課題を解決するための手段】
本発明の請求項１に係る発明は、磁気記録媒体を２つ折りの見開き扉内に挟持して収容するケースであって、当該２つの見開き扉のそれぞれが、厚さ１．０ｍｍ以上の発泡樹脂シートからなる磁気シールド材を厚さ０．２ｍｍ以上のポリオレフィン系樹脂シートで包んで密封したものからなることを特徴とする磁気保護ケースである。
【０００８】
【作用】
本発明によれば、磁気記録媒体の保護ケースの２つ折りの見開き扉のそれぞれが、厚さ１．０ｍｍ以上の発泡樹脂シートからなる磁気シールド材を厚さ０．２ｍｍ以上のポリオレフィン系樹脂シートで包んで密封したものからなっているので、この保護ケースに磁気記録媒体を収容した場合に、種々の外部磁場から磁気情報を保護することが可能であり、この保護ケースを廃棄した場合でも金属を含まず、さらに非塩素系の材料からなっているので環境的にも特に問題にならない。
【０００９】
【発明の実施の形態】
本発明の磁気保護ケースを以下に詳細に説明する。
【００１０】
図１は本発明の磁気保護ケースの一実施例を示す断面図である。磁気保護ケース（１）は収納物を狭持する為に２つ折りの見開き扉（１１、１２）を有しており、該見開き扉（１１、１２）のそれぞれは、発泡樹脂シートからなる磁気シールド材（１３、１４）の外面全体をポリオレフィン系樹脂シ−ト（１７）で覆って包み、密封したものからなっている。さらに、見開き扉（１１、１２）はポレオレフィン系樹脂シート（１７）を介して連設されており、その中心線（１０）に沿って開閉できるようになっている。
【００１１】
前記２つ折りの見開き扉（１１、１２）の内面に収納物を入れるポケット等を設けても構わない。
【００１２】
前記磁気シールド材（１３、１４）としては、非塩素系の樹脂シートであれば特に限定されないが、特に軽量性の点から発泡樹脂シートが好ましく、例えば、発泡ポリエチレン樹脂シート、発泡ポリプロピレン樹脂シート、発泡ポリウレタン樹脂シートなどが使用できる。なお、発泡していない樹脂シートを使用しても透磁率はほぼ同一なので構わない。厚みは１．０ｍｍ以上のものを使用する。
【００１３】
前記ポリオレフィン系樹脂シート（１７）としては、熱融着性を有するものであれば特に限定されない。例えば、低密度ポリエチレン樹脂、直鎖状低密度ポリエチレン樹脂、中密度ポリエチレン樹脂、高密度ポリエチレン樹脂、エチレン・α−オレフィン共重合体樹脂などのエチレン系樹脂シートや、ホモポリプロピレン樹脂、プロピレン・エチレンランダム共重合体、プロピレン・エチレンブロック共重合体、プロピレン・α−オレフィン共重合体などのポリプロピレン系樹脂シートなどの選択が可能である。厚みは０．２ｍｍ以上のものを使用する。
【００１４】
前記２つ折りの見開き扉（１１、１２）のそれぞれの厚みは、磁気シールド効果、利便性などの点から１．４〜２．３ｍｍ程度が良い。
【００１５】
前記磁気シールド材（１３、１４）をポリオレフィン系樹脂シート（１７）で包み、密封する方法は、通常、ポリオレフィン系樹脂シート（１７）で磁気シールド材（１３、１４）の外面全体を覆うようにして包み、外側にはみ出た端面のポリオレフィン系樹脂シート（１７）同士をヒートシール法、超音波シール法、溶断シール法などの方法で熱融着させ、密封する。
【００１６】
以下、各種厚みの見開き扉を有する磁気保護ケースの外側に各種磁場を印加した時の磁力の減衰度合を確認テストした結果を説明する。
【００１７】
図２中の測定値（１０１）は厚み１．０〜１．７ｍｍの樹脂シートからなる磁気シールド材を各種厚みのポリオレフィン系樹脂シートで包んで密封し、見開き扉の厚さを種々変化させた磁気保護ケースの外側に６４７×１０２μＴを印加した時に減衰された減衰後の磁力の測定値をプロットしたもので、片方の見開き扉の厚みが厚くなるに対応してケース内の磁力が減衰しており、測定値（２０１）は鉄、ニッケルあるいはこれらの合金からなる厚さ０．０５ｍｍの金属板の両面に紙層を積層した厚み０．６ｍｍの積層磁気シールド材を用いた２つ折りの見開き扉の片方の全体厚さが１．２ｍｍの従来の磁気保護ケースの外側に６４７×１０２　μＴを印加した時に減衰された減衰後の磁力の測定値をプロットしたものである。
【００１８】
図３中の測定値（１０２）は厚み１．０〜１．７ｍｍの樹脂シートからなる磁気シールド材を各種厚みのポリオレフィン系樹脂シートで包んで密封し、見開き扉の厚さを種々変化させた磁気保護ケースの外側に７３２×１０２μＴを印加した時に減衰された減衰後の磁力の測定値をプロットしたもので、同様に片方の見開き扉の厚みが厚くなるのに対応してケース内の磁力が減衰しており、測定値（２０２）は鉄、ニッケルあるいはこれらの合金からなる厚さ０．０５ｍｍの金属板の両面に紙層を積層した厚み０．６ｍｍの積層磁気シールド材を用いた２つ折りの見開き扉の片方の全体厚さ１．２ｍｍの従来の磁気保護ケースの外側に７３２×１０２μＴを印加した時に減衰された減衰後の磁力の測定値をプロットしたものである。
【００１９】
図４中の測定値（１０３）は厚み１．０〜１．７ｍｍの樹脂シートからなる磁気シールド材を各種厚みのポリオレフィン系樹脂シートで包んで密封し、見開き扉の厚さを種々変化させた磁気保護ケースの外側に３００３×１０２μＴを印加した時に減衰された減衰後の磁力の測定値をプロットしたもので、同様に片方の見開き扉の厚みが厚くなるのに対応してケース内の磁力が減衰しており、測定値（２０３）は鉄、ニッケルあるいはこれらの合金からなる厚さ０．０５ｍｍの金属板の両面に紙層を積層した厚み０．６ｍｍの積層磁気シールド材を用いた２つ折りの見開き扉の片方の全体厚さ１．２ｍｍの従来の磁気保護ケースの外側に３００３×１０２μＴを印加した時に減衰された減衰後の磁力の測定値をプロットしたものである。
【００２０】
前記図２〜図４の測定値（２０１、２０２、２０３）の機能を有する磁気保護ケース、即ち、鉄、ニッケルあるいはこれらの合金からなる厚さ０．０５ｍｍの金属板の両面に紙層を積層した厚み０．６ｍｍの積層磁気シールド材を用いた２つ折りの見開き扉のそれぞれの厚さが１．２ｍｍの従来の磁気保護ケースを用いた場合、２４ｋＡ／ｍの保磁力を有する磁気通帳のデータが一般的な生活環境に存在する磁石５００×１０２〜８００×１０２μＴの外部磁場から保護されることは過去の使用実績から十分に確認されている。
【００２１】
従って、これらの測定結果から、従来の磁気保護ケースと同等あるいはそれ以上の磁気減衰値を有する磁気シールド材を使用した磁気保護ケースであれば、２４ｋＡ／ｍタイプの磁気通帳のデータ保護は十分に可能である。
【００２２】
【実施例】
本発明の磁気保護ケースを、具体的な実施例を挙げて具体的に説明する。
【００２３】
〈実施例１〉
磁気シールド材（１３、１４）として、厚み１．０ｍｍのポリエチレン発泡樹脂シート（酒井化学工業（株）、商品名：ミナフォーム１．０ｔ）を使用し、ポリオレフィン系樹脂シート（１７）として厚み０．２ｍｍのポリエチレン樹脂シート（オカモト（株）、商品名：エマソフト３ｃ、白０．２ｔ）を準備した。前記材料を用いて、ポリエチレン発泡樹脂シートの外面全体をポリエチレン樹脂シートで覆って包み、密封して２つ折りの見開き扉を設け、その他は図１に示すような形状の本発明の磁気保護ケースを作成した。
【００２４】
〈比較例１〉
実施例１において、磁気シールド材として厚さ０．０５ｍｍの鉄板と紙を積層した厚さ０．６ｍｍの積層磁気シールド材を使用した以外は、同様にして比較用の磁気保護ケースを作成した。
【００２５】
〈評価〉
実施例１及び比較例１の磁気保護ケースを用いて、外部磁場に対する減衰効果及びその他の各種機能を総合評価した。その結果を表１、表２に示す。
（１）磁場減衰効果の測定方法
磁気保護ケースの外側に三種類のフェライト磁石を用いて、異なる磁場を印加した時の磁気保護ケース内の磁力を測定した。
【００２６】
【表１】
2004111782.tif 000003
【００２７】
【表２】
2004111782.tif 000004
【００２８】
表１、表２の結果から、実施例１の磁気保護ケースはその外側に異なる磁場を印加した時のケース内の磁力の減衰は、従来使用されている比較例１の磁気保護ケースと同程度あるいはそれ以上の減衰効果を有している。さらに、比較例１の磁気保護ケースに比べ、廃棄時などの環境対応性も優れており、軽くて、柔軟性にも優れている。
【００２９】
【発明の効果】
本発明の磁気保護ケースは、２つ折りの見開き扉のそれぞれが、厚さ１．０ｍｍ以上の発泡樹脂シートからなる磁気シールド材を厚さ０．２ｍｍ以上のポリオレフィン系樹脂シートをで包んで密封したものからなっているので、収納した２４ｋＡ／ｍ程度の保磁力を有する磁気記録媒体の磁気情報をケースの外の各種磁場から十分に保護することができる。さらに、使用している磁気シールド材が非金属系の発泡樹脂シートからなっているので、柔軟性があり、さらに、非塩素系の発泡樹脂シートを使用しているので、軽量で廃棄時の環境対応性も優れている。
【図面の簡単な説明】
【図１】本発明の磁気保護ケースの一例を示す断面図である。
【図２】各種厚みの磁気保護ケースの外側に一例の磁場を印加した時の磁力の減衰度合を示す図である。
【図３】各種厚みの磁気保護ケースの外側に他の例の磁場を印加した時の磁力の減衰度合を示す図である。
【図４】各種厚みの磁気保護ケースの外側にさらに他の例の磁場を印加した時の磁力の減衰度合を示す図である。
【図５】従来の磁気保護ケースの一例を示す断面図である
【符号の説明】
１，２…磁気保護ケース
１０，２０…中心線
１１，１２，２１，２２…見開き扉
１３，１４…発泡樹脂シート
１７，２７…ポリオレフィン系樹脂シート
２３，２４…金属板
２５，２６…紙層
１０１，１０２，１０３，２０１，２０２，２０３…測定値
【図１】
2004111782.tif 000005
【図２】
2004111782.tif 000006
【図３】
2004111782.tif 000007
【図４】
2004111782.tif 000008
【図５】
2004111782.tif 000009